(57)【要約】【課題】レーザーによるマーキング部分に損傷がなく、マーキング部分が美麗である上、レーザーマーキング用に高価なインクを用いる必要がなく安価に製造することが可能な包装袋を提供する。【解決手段】基材層、中間層、インク層および熱接着層を積層し、基材層と中間層との間にアルミ蒸着層を設けた一定幅の長尺な積層フィルムを、長手方向に沿って熱接着層同士が内側になるように二つ折りして、その二つ折りした積層フィルムに、長手方向に沿って所定の間隔で、長手方向に対して直交するように所定の幅でヒートシールするとともに、そのヒートシール部分の中間を裁断することによって三方袋を連続的に作製した。また、三方袋を構成する積層フィルムには、紫外線レーザー照射器を利用したマーキング処理が施されている。【選択図】なし【特許請求の範囲】
【請求項１】
各種の物品を包装・収納するための合成樹脂フィルムからなる包装袋であって、
紫外線レーザーによるマーキング処理が施されていることを特徴とする包装袋。
【請求項２】
前記合成樹脂フィルムが、基材層上に、少なくともインキ層と熱接着層とを積層してなる積層フィルムであり、
前記マーキング処理が、基材層の外側から紫外線レーザーを照射することによってインキ層を変化させたものであることを特徴とする請求項１に記載の包装袋。
【請求項３】
前記合成樹脂フィルムのインキ層が、ウレタン樹脂と塩化ビニル・酢酸ビニル共重合樹脂との混合樹脂を主体とするものであることを特徴とする請求項１、または請求項２に記載の包装袋。
【請求項４】
各種の物品を包装・収納するための合成樹脂フィルムからなる包装体であって、
紫外線レーザーによるマーキング処理が施されていることを特徴とする包装体。
【請求項５】
各種の物品を包装・収納するための合成樹脂フィルムからなる包装体あるいは包装袋のマーキング方法であって、
包装体あるいは包装袋に紫外線レーザーを照射することによってマーキングを行うことを特徴とする包装体あるいは包装袋のマーキング方法。
【発明の詳細な説明】
【技術分野】
【０００１】
本発明は、食品、薬品、化粧品、洗剤等の各種の物質の包装用途に用いられる合成樹脂フィルムからなる包装袋およびそれらのマーキング方法（文字・記号や模様等の印字方法）に関するものである。
【背景技術】
【０００２】
従来、食品、薬品、化粧品、洗剤等の各種の液体や粉体等の包装用袋として、合成樹脂製のフィルム（あるいはシート）によって形成されたものが広く使用されている。また、医薬品、飲料や食品等の包装袋の表面には、商品名、品質表示、注意書き、バーコード等の同一商品に共通する情報とは別に、製造所、製造年月日、賞味期限、製造責任者等の固有の情報が記載される。それらの固有情報は、内容物が収納・密封された時点で、包装袋の外面の所定の枠内に記入されることが多く、固有情報の記載方法として、包装袋の構成材料である合成樹脂フィルムの表面に、ＹＡＧレーザー（イットリウム、アルミニウム、ガーネットを用いた固体レーザー）、ＹＶＯ４（イットリウム・バナデートを用いた固体レーザー）やＣＯ２レーザー等の出力の高いレーザー光を照射することにより合成樹脂フィルム中のインク層の発色物質を変色させたり消失させたりすることによって、白抜き文字やデザインを印字させる方法が知られている（特許文献１，２）。
【先行技術文献】
【特許文献】
【０００３】
【特許文献１】特開平６−２２７１３７号公報
【特許文献２】特開２００７−５５１１０号公報
【発明の概要】
【発明が解決しようとする課題】
【０００４】
しかしながら、上記特許文献１，２の如きマーキング方法は、ＹＡＧレーザー、ＹＶＯ４レーザーやＣＯ２レーザーの出力調整が難しく、マーキング外観（印字外観）が不良になり易い。また、インク層としてＹＡＧレーザー、ＹＶＯ４レーザーやＣＯ２レーザーによって改質され得る特殊なインクを利用しなければならないため、合成樹脂フィルムのコストが高くなってしまう、という不具合もある。加えて、合成樹脂フィルムがガスバリア層（金属箔あるいは金属蒸着フィルムからなる層）を有している場合には、ＹＡＧレーザー、ＹＶＯ４レーザーやＣＯ２レーザーの照射によって金属蒸着層が損傷して、合成樹脂フィルムの保存特性が損なわれる、という不具合もある。それゆえ、特許文献１，２の如きＹＡＧレーザー、ＹＶＯ４レーザーやＣＯ２レーザーを利用した従来のマーキング方法は、ガスバリア層を有する包装袋に印字する場合には、胴材の中央（周縁以外の部分）には印字することができず、周縁のヒートシール部分にしか印字することができなかった。
【０００５】
本発明の目的は、上記従来の包装袋等へのマーキング方法が有する問題点を解消し、レーザーによるマーキング部分に損傷がなく、マーキング部分が美麗である上、レーザーマーキング用に高価なインクを用いる必要がなく安価に製造することが可能な各種の物品の包装・収納用の包装体（包装フィルム）、包装袋およびそれらのマーキング方法を提供することにある。
【課題を解決するための手段】
【０００６】
本発明の内、請求項１に記載された発明は、各種の物品を包装・収納するための合成樹脂フィルムからなる包装袋であって、紫外線レーザーによるマーキング処理（すなわち、印字処理あるいは印刷処理）が施されていることを特徴とするものである。
【０００７】
請求項２に記載された発明は、請求項１に記載された発明において、前記合成樹脂フィルムが、基材層上に、少なくともインキ層と熱接着層とを積層してなる積層フィルムであり、前記マーキング処理が、基材層の外側から紫外線レーザーを照射することによってインキ層を変化させたもの（すなわち、溶融、昇華、蒸発、発色等させたもの）であることを特徴とする。
【０００８】
請求項３に記載された発明は、請求項１、または請求項２に記載された発明において、前記合成樹脂フィルムのインキ層が、ウレタン樹脂と塩化ビニル・酢酸ビニル共重合樹脂との混合樹脂を主体とするものであることを特徴とする。
【０００９】
請求項４に記載された発明は、各種の物品を包装・収納するための合成樹脂フィルムからなる包装フィルム等の包装体であって、紫外線レーザーによるマーキング処理が施されていることを特徴とするものである。
【００１０】
請求項５に記載された発明は、各種の物品を包装・収納するための合成樹脂フィルムからなる包装体あるいは包装袋のマーキング方法であって、包装体あるいは包装袋に紫外線レーザーを照射することによってマーキングを行うことを特徴とするものである。
【発明の効果】
【００１１】
請求項１の包装袋は、紫外線レーザーを用いて、基材層にダメージを与えることなく、内側のインク層を変化させることによってマーキング（印字）されているため、レーザーによるマーキング部分（印字部分）に損傷がなく（基材の欠損や金属蒸着層の抜け等がなく）、マーキング部分が美麗である。また、請求項１の包装袋は、レーザーによるマーキングのために高価なインクを用いる必要がないので、安価に製造することができる。
【００１２】
請求項２の包装袋は、インク層の外側が基材層によって覆われているため、レーザーによるマーキング部分が消失しにくい（擦過等による剥がれ等が起こりにくい）。また、紫外線レーザーの照射強度を調整することによって、インク層の外側の基材層を膨出させることが可能であるので、デザイン性のある特殊なマーキングや点字用の加工を施したものとすることもできる。
【００１３】
請求項３の包装袋によれば、各素材による吸収率が非常に高い紫外線レーザーによってマーキング時に熱ストレスをかけないため、マーキング外観をきわめて良好なものとすることができる。
【００１４】
請求項４の包装体は、紫外線レーザーを用いて、基材層にダメージを与えることなく、内側のインク層を変化させることによってマーキング（印字）されているため、レーザーによるマーキング部分（印字部分）に損傷がなく（基材の欠損や金属蒸着層の抜け等がなく）、マーキング部分が美麗である。また、請求項４の包装体は、レーザーによるマーキングのために高価なインクを用いる必要がないので、安価に製造することができる。
【００１５】
請求項５の包装体あるいは包装袋のマーキング方法によれば、各素材による吸収率が非常に高い紫外線レーザーによってマーキング時に熱ストレスをかけないため、包装体あるいは包装袋のマーキング外観をきわめて良好なものとすることができる。また、基材の欠損や金属蒸着層の抜けを生じさせないので、包装袋の周縁のヒートシール部分のみならず、胴材の中央（周縁以外の部分）にも印字することが可能となる。
【図面の簡単な説明】
【００１６】
【図１】包装袋のマーキング部分の鉛直断面を拡大して示す説明図である。
【発明を実施するための形態】
【００１７】
本発明に係る包装体および包装袋は、各種の物品を収納するための合成樹脂フィルムによって形成されており、紫外線レーザーによるマーキング処理（印字処理あるいは印刷処理）が施されていることを特徴とするものである。ここでいう合成樹脂フィルムとは、食品、薬品、化粧品、洗剤等の包装材料として用いられる合成樹脂フィルムを積層した積層フィルム、あるいは合成樹脂フィルムと紙やアルミ箔等とを積層した積層フィルム、共押出フィルム等のことである。また、合成樹脂フィルムとして、少なくとも片面（内面）が熱接着性を有しているものを用いると、包装袋の製造が容易となるので好ましい。
【００１８】
そのような合成樹脂フィルムとしては、ポリエチレンテレフタレート（ＰＥＴ）やポリエチレンナフタレート（ＰＥＮ）等のポリエステルフィルム、６，６−ナイロン等のナイロンフィルム、ポリプロピレンフィルム、ポリカーボネートフィルム、ポリアクリロニトリルフィルム、ポリイミドフィルム等のベースフィルム（基材層）に、熱接着性フィルム（熱接着層）を積層した積層フィルム（ラミネートフィルム）等を好適に用いることができる。
【００１９】
熱接着性フィルム（熱接着層）としては、低密度ポリエチレン、中密度ポリエチレン、高密度ポリエチレン、直鎖状（線状）低密度ポリエチレン、ポリプロピレン、エチレン−酢酸ビニル共重合体、アイオノマー樹脂、エチレン−アクリル酸共重合体、エチレン−アクリル酸エチル共重合体、エチレン−メタクリル酸共重合体、およびそれらの金属架橋物等の樹脂、エチレン−α・オレフィン共重合体、ポリプロピレン、エチレン−メタクリル酸メチル共重合体、エチレン−プロピレン共重合体、メチルペンテンポリマー、ポリブテンポリマー、ポリオレフィン系樹脂をアクリル酸、メタクリル酸、マレイン酸、無水マレイン酸、フマール酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂等の樹脂からなる１種以上のフィルム（あるいはシート）や塗布膜等を好適に用いることができる。
【００２０】
加えて、合成樹脂フィルムは、単純に基材層と熱接着層とを積層した積層フィルム（ラミネートフィルム）に限定されず、そのような積層フィルム（ラミネートフィルム）の中間にポリエステルフィルムやナイロンフィルム、エチレン−ビニルアルコール共重合体フィルム等を挟み込んだ３層以上の積層フィルム（ラミネートフィルム）も好適に用いることができる。
【００２１】
また、合成樹脂フィルム（基材層、熱接着層）には、加工性、耐熱性、耐候性、機械的性質、寸法安定性、抗酸化性、滑り性、離形性、難燃性、抗カビ性、電気的特性、強度等の特性を改良、改質する目的で、必要に応じて、滑剤、架橋剤、酸化防止剤、紫外線吸収剤、光安定剤、充填剤、帯電防止剤、滑剤、アンチブロッキング剤、染料、顔料等の着色剤、改質用樹脂等の配合剤や添加剤等を添加することができる。
【００２２】
さらに、合成樹脂フィルム（基材層、熱接着層）は、未延伸のものを用いることも可能であるし、一軸延伸あるいは二軸延伸したものを用いることも可能である。また、基材層と熱接着層との界面、基材層や熱接着層とその他の層（たとえば、中間層）との界面には、保存特性向上等の必要に応じて、金属箔層や金属蒸着層を設けることも可能である。加えて、合成樹脂フィルムの厚みは、特に限定されないが、内容物に対する保存性能や耐破袋強度等の面から、４０〜２５０μｍであると好ましく、１１０〜１８０μｍであるとより好ましい。
【００２３】
一方、本発明に係る包装体および包装袋は、合成樹脂フィルムの表面あるいは内部にインク層が設けられており、紫外線レーザーを照射して当該インキ層を変化させる（溶融、昇華、蒸発、発色等させる）ことによってマーキング処理が施されていることが必要である。インク層は、合成樹脂フィルムの表面に設けられていても良いが、基材層と熱接着層との間にインク層を設けた積層フィルムを用いて、基材層の外側から紫外線レーザーを照射してインキ層を変化させる（消失あるいは発色させる）ことによってマーキング処理を施すと、マーキング部分がより明瞭で美麗なものとなり、マーキング部分が取れにくいものとなるので好ましい。図１は、そのようにして得られた包装体あるいは包装袋のマーキング部分の断面を模式的に示したものであり、紫外線レーザーの照射によって、基材層３と熱接着層１との間に設けられたインク層２が変化してマーキング部分αが現れた状態になっている。
【００２４】
また、インク層形成用のインクとしては、通常のインクビヒクル（インキビヒクル）の１種ないし２種以上を主成分とし、必要に応じて可塑剤、安定剤、酸化防止剤、光安定剤、紫外線吸収剤、硬化剤、架橋剤、滑剤、帯電防止剤、充填剤、その他等の添加剤の１種ないし２種以上を添加するとともに、染料・顔料等の着色剤を添加し、溶媒、希釈剤等を加えて十分に混練して得た組成物（すなわち、バインダーである樹脂の水溶液、水分散液、あるいはバインダーである樹脂を有機溶媒に溶解させた溶液中に各種の顔料および／またはその他の添加剤を添加したもの）を好適に用いることができる。インクビヒクルとしては、あまに油、きり油、大豆油、炭化水素油、ロジン、ロジンエステル、ロジン変性樹脂、シェラック、アルキッド樹脂、フェノール系樹脂、マレイン酸樹脂、天然樹脂、炭化水素樹脂、ポリ塩化ビニル系樹脂、ポリ酢酸系樹脂、ポリスチレン系樹脂、ポリビニルブチラール樹脂、アクリルまたはメタクリル系樹脂、ポリアミド系樹脂、ポリエステル系樹脂、ポリウレタン系樹脂、エポキシ系樹脂、尿素樹脂、メラミン樹脂、アミノアルキッド系樹脂、硝化綿、ニトロセルロース、エチルセルロース、塩化ゴム、環化ゴム等を単独であるいは２種以上混合して用いることができる。また、ウレタン樹脂と塩化ビニル・酢酸ビニル共重合樹脂との混合樹脂をバインダーとして用いると、紫外線レーザーを照射したときにマーキング部分の濃度が高くなり、視認性が良好になるので好ましい。加えて、顔料としては、無機顔料、多環顔料やアゾ顔料等の有機顔料、レーキ顔料、蛍光顔料等の内の一種、あるいは２種以上の混合物を好適に用いることができるが、二酸化チタンやカーボンブラック等の無機顔料を用いると、紫外線レーザーを照射したときに各素材（合成樹脂や顔料等）による紫外線レーザーの吸収率をより高めて、熱ストレスを効率的に低減させることができるため、視認性が良好になるので好ましい。
【００２５】
加えて、上記したインク層を基材層あるいは熱接着層上に設ける方法としては、グラビア印刷、凸版印刷、スクリーン印刷、転写印刷、フレキソ印刷、その他の塗工・塗装方式等を好適に用いることができる。
【００２６】
一方、紫外線レーザーによるマーキング処理（印字処理あるいは印刷処理）とは、３００ｎｍ以上３８０ｎｍ以下の波長を有する紫外線を照射することによって、基材の表面（あるいは内層に）に、製造者、製造年月日、製品の原料、性状、内容量等の印字あるいは印刷を施す処理のことである。すなわち、そのような特定の波長の紫外線レーザーを上記したインク層に照射することによって、インク層の内の紫外線レーザーの照射部分が紫外線レーザーのエネルギーを吸収して変化（溶融、昇華、蒸発、発色等）し、そのインク層の変化部分がマーキングとして認識可能になる。加えて、マーキング処理する紫外線レーザー波長を３５０ｎｍ以上３６０ｎｍ以下に調整すると、マーキング外観がきわめて良好なものとなるので好ましく、３５５ｎｍに調整するとより好ましい。加えて、紫外線レーザーの照射出力も特に限定されないが、４０ｋＨｚ〜４００ｋＨｚのパルス波を０．５Ｗ〜５０Ｗの出力で１，０００ｍｍ／秒〜１５，０００ｍｍ／秒のスキャンスピードで照射すると、包装体あるいは包装袋のマーキング外観がきわめて良好なものとなるので好ましい。
【００２７】
また、本発明に係る包装袋の形状は、特に限定されず、二方袋、三方袋、ピロー袋、ガセット袋、スタンディングパウチ等の各種の形状とすることができる。さらに、包装袋を製造する際に、合成樹脂フィルムとして熱接着層を有する２枚の積層フィルムを用い、それらの２枚の積層フィルムを、熱接着層同士が接合するように重ね合わせた後に、左右および／または底部等をヒートシールする製袋方法を用いると、製造が容易なものとなるので好ましい。加えて、本発明に係る包装袋には、開封を容易にするためのノッチや切り込み等を設けることも可能である。
【実施例】
【００２８】
以下、本発明に係る包装体あるいは包装袋について実施例に基づいてより詳細に説明するが、本発明は、かかる実施例の態様に何ら限定されるものではなく、本発明の趣旨を逸脱しない範囲で、適宜変更することが可能である。また、実施例、比較例における物性、特性の評価方法は以下の通りである。
【００２９】
＜レーザーマーキング部分の視認性＞
実施例・比較例で得られた包装体のマーキング部分（印字部分）の視認性を、目視によって下記の４段階で官能評価した。
◎：印字濃度が非常に高く、視認性がきわめて良好である。
○：印字濃度が高く、視認性が良好である。
△：印字濃度が若干低い、あるいは、視認性が若干不良である。
×：印字濃度が低い、あるいは、視認性が不良である。
【００３０】
＜レーザーマーキング部分の表面状態＞
実施例・比較例で得られた包装体のレーザーマーキング部分（印字部分）の表面状態（外観）を、ルーペ（拡大率１０倍）を用いて観察し、その状態を下記の３段階で官能評価した。
○：レーザー照射面にキズがまったくない。
△：レーザー照射面にキズがわずかに見られる。
×：レーザー照射面にキズが多く見られる。
【００３１】
＜レーザーマーキング後の金属部分の状態＞
実施例・比較例で得られた包装体のレーザーマーキング後のアルミニウム層あるいはアルミニウム蒸着層の損傷状態を、ルーペ（拡大率１０倍）を用いて観察し、その状態を下記の３段階で官能評価した。
○：アルミ層・アルミ蒸着層に抜け（欠損部分）がまったくない。
△：アルミ層・アルミ蒸着層に抜けがわずかに見られる。
×：アルミ層・アルミ蒸着層に抜けが多く見られる。
【００３２】
＜食品の長期保存性＞
実施例・比較例で得られた包装袋によって食品（マヨネーズ）を包装して長期間（約６ヶ月間）に亘って保存した後の内容物の状態の変化によって、下記の２段階で官能評価した。
○：内容物の状態に変化が見られなかった。
△：内容物の色、味の変化、腐敗が見られた。
【００３３】
［実施例１］
＜積層フィルムの作製＞
厚さ１５μｍの二軸延伸ナイロンフィルムの上に、ウレタン樹脂と塩化ビニル・酢酸ビニル共重合樹脂とを有機溶媒（酢酸エチル・イソプロピルアルコール・酢酸プロピル・ｎ−プロピルアルコール）に溶解させてなるバインダー中に酸化チタンを顔料として添加したインク（白色）を、通常のグラビア印刷によって塗布して乾燥させた後に、そのインク塗布面の上に、接着剤（エステル系）を利用して、厚さ５０μｍのポリエチレンフィルムを積層することによって、下記の層構成を有する積層フィルムを作製した。 
・基材層：厚さ１５μｍの二軸延伸ナイロンフィルム 
・インク層：バインダー樹脂（ウレタン樹脂と塩化ビニル・酢酸ビニル共重合樹脂との混合樹脂）中に顔料（酸化チタン）を添加したインクからなる厚さ約２．０μｍの層
・熱接着層：厚さ５０μｍのポリエチレンフィルム 
【００３４】
＜包装体（包装フィルム）の作製＞
上記の如く作製された積層フィルムに、紫外線レーザー照射器（キーエンス社製  ＵＶレーザーマーカー  ＭＤ−Ｕシリーズ）を利用して、積層フィルムの基材層側から４０Ｈｚのパルス波状の紫外線レーザー光線を２．０Ｗの出力で１０，０００ｍｍ／秒のスキャンスピードで照射することによりフォントサイズ１０．５にて製造年月日（実験の年月日）を印字することによって実施例１の包装体（包装フィルム）を得た。そして、そのマーキング処理が施された包装体（包装フィルム）を用いて、上記した方法によってレーザーマーキング部分の視認性・表面状態を評価した。評価結果を、包装体（包装フィルム）の性状とともに表１に示す。
【００３５】
＜包装袋の作製＞
さらに、上記の如く作製した包装フィルムを、熱接着層同士が内側になるように長手方向に沿って二つ折りして、その二つ折りした包装フィルムに、長手方向に沿って所定の間隔で、長手方向に対して直交するように所定の幅（前後幅）でヒートシールするとともに、そのヒートシール部分の中間（前後の中間）を裁断することによって三方袋を連続的に作製した。そして、得られた包装袋を食品（マヨネーズ）の包装に用いたところ、何らの問題を生じさせることなく長期間（約６ヶ月間）の保存が可能であった。
【００３６】
［実施例２］
積層フィルムの作製時における基材層上へ塗布するインクを下記のレーザーマーキング専用インクに変更した。そして、それ以外は実施例１と同様にして、実施例２の包装体（包装フィルム）および包装袋を作製した。そして、そのマーキング処理が施された包装体を用いて、上記した方法によってレーザーマーキング部分の視認性・表面状態を評価した。評価結果を、包装体（包装フィルム）の性状とともに表１に示す。
・レーザーマーキング専用インク：レーザー発色剤を含有したインク（東洋インキ株式会社製  Ｅｌｂｉｍａ  Ｚ１１７）
また、得られた包装袋を用いて、実施例１と同様な食品の保存試験を実施したところ良好な長期保存性を示した。
【００３７】
［実施例３］
＜積層フィルムの作製＞
厚さ１５μｍの二軸延伸ナイロンフィルムの上に、実施例１と同様なインク（ウレタン樹脂と塩化ビニル・酢酸ビニル共重合樹脂とを有機溶媒（酢酸エチル・イソプロピルアルコール・酢酸プロピル・ｎ‐プロピルアルコール）に溶解させてなるバインダー中に酸化チタンを顔料として添加したもの）を、通常のグラビア印刷によって塗布して乾燥させた後に、そのインク塗布面の上に、接着剤（エステル系）を利用して、厚さ１２μｍの表面にアルミニウムを蒸着したＰＥＴ（ポリエチレンテレフタレート）フィルム（アルミ蒸着層の厚さ＝約６００Å）を、アルミニウム蒸着層が外側になるように積層し、さらに、アルミニウム蒸着ＰＥＴフィルム上に、接着剤（エステル系）を利用して、厚さ４５μｍのポリエチレンフィルムを積層することによって、下記の層構成を有する積層フィルムを作製した。 
・基材層：厚さ１５μｍの二軸延伸ナイロンフィルム 
・インク層：バインダー樹脂（ウレタン樹脂と塩化ビニル・酢酸ビニル共重合樹脂との混合樹脂）中に顔料（酸化チタン）を添加したインクからなる厚さ約２．０μｍの層
・中間層（ ガスバリア層）：厚さ１２μｍのアルミ蒸着ＰＥＴフィルム
・熱接着層：厚さ４５μｍのポリエチレンフィルム 
【００３８】
＜包装フィルム・包装袋の作製＞ 
上記の如く作製した積層フィルムに、実施例１と同様な方法で製造年月日を印字することによって実施例３の包装体（包装フィルム）を得た。そして、そのマーキング処理が施された包装フィルムを用いて、上記した方法によってレーザーマーキング部分の視認性・表面状態、レーザーマーキング後の金属部分の状態を評価した。評価結果を、包装体（包装フィルム）の性状とともに表１ に示す。また、実施例３の包装フィルムを用いて、実施例１と同様にして包装袋を作製し、実施例１と同様な食品の保存試験を実施したところ良好な長期保存性を示した。
【００３９】
［実施例４］
＜積層フィルムの作製＞ 
厚さ１５μｍの二軸延伸ナイロンフィルムの上に、実施例１ と同様なインク（ウレタン樹脂と塩化ビニル・酢酸ビニル共重合樹脂とを有機溶媒（酢酸プロピル・メチルエチルケトン・イソプロピルアルコール）に溶解させてなるバインダー中に酸化チタンを顔料として添加したもの）を、通常のグラビア印刷によって塗布して乾燥させた後に、そのインク塗布面の上に、接着剤（エステル系）を利用して、厚さ１５μｍのＥＶＯＨ（エチレンービニルアルコール共重合体）フィルムを積層し、さらに、そのＥＶＯＨフィルム上に、接着剤（エステル系）を利用して、厚さ１５μｍの二軸延伸ナイロンフィルムを積層し、なおかつ、そのナイロンフィルム上に、接着剤（エステル系）を利用して、厚さ１００μｍのポリエチレンフィルムを積層することによって、下記の層構成を有する積層フィルムを作製した。 
・基材層：厚さ１５μｍの二軸延伸ナイロンフィルム 
・インク層：バインダー樹脂（ウレタン樹脂と塩化ビニル・酢酸ビニル共重合樹脂との混合樹脂）中に顔料（酸化チタン）を添加したインクからなる厚さ約２．０μｍ の層
・第一中間層：厚さ１２μｍのＥＶＯＨフィルム
・第二中間層：厚さ１５μｍのナイロンフィルム
・熱接着層：厚さ１００μｍのポリエチレンフィルム
【００４０】
＜包装フィルム・包装袋の作製＞ 
上記の如く作製した積層フィルムに、実施例１と同様な方法で製造年月日を印字することによって実施例４の包装体（包装フィルム）を得た。そして、そのマーキング処理が施された包装フィルムを用いて、上記した方法によってレーザーマーキング部分の視認性・表面状態を評価した。評価結果を、包装体（包装フィルム）の性状とともに表１ に示す。また、実施例４の包装フィルムを用いて、実施例１と同様にして包装袋を作製し、実施例１と同様な食品の保存試験を実施したところ良好な長期保存性を示した。
【００４１】
［実施例５］
＜積層フィルムの作製＞
厚さ１２μｍの二軸延伸ＰＥＴフィルムの上に、実施例１と同様なインク（ウレタン樹脂と塩化ビニル・酢酸ビニル共重合樹脂とを有機溶媒（酢酸プロピル・酢酸エチル・イソプロピルアルコール・１プロパノール）に溶解させてなるバインダー中に酸化チタンを顔料として添加したもの）を、通常のグラビア印刷によって塗布して乾燥させた後に、そのインク塗布面の上に、接着剤（エステル系）を利用して、厚さ７μｍのアルミニウム箔を積層し、さらに、そのアルミニウム箔上に、接着剤（エステル系）を利用して、厚さ１５μｍの二軸延伸ナイロンフィルムを積層し、なおかつ、そのナイロンフィルム上に、接着剤（エステル系）を利用して、厚さ６０μｍのＣＰＰ（無延伸ポリプロピレン）フィルムを積層することによって、下記の層構成を有する積層フィルムを作製した。 
・基材層：厚さ１２μｍの二軸延伸ＰＥＴフィルム 
・インク層：バインダー樹脂（ウレタン樹脂と塩化ビニル・酢酸ビニル共重合樹脂との混合樹脂）中に顔料（酸化チタン）を添加したインクからなる厚さ約２．０μｍの層
・ガスバリア層：厚さ７μｍのアルミニウム箔
・中間層： 厚さ１５μｍのナイロンフィルム
・熱接着層：厚さ６０μｍのＣＰＰフィルム
【００４２】
＜包装フィルム・包装袋の作製＞ 
上記の如く作製した積層フィルムに、実施例１と同様な紫外線レーザー照射器を用いて、積層フィルムの基材層側から４０Ｈｚのパルス波状の紫外線レーザー光線を２，５Ｗの出力で１２，０００ｍｍ／秒のスキャンスピードで照射することによりフォントサイズ１０．５にて製造年月日を印字することによって実施例５の包装体（包装フィルム）を得た。そして、そのマーキング処理が施された包装フィルムを用いて、上記した方法によってレーザーマーキング部分の視認性・表面状態、レーザーマーキング後の金属部分の状態を評価した。評価結果を、包装体（包装フィルム）の性状とともに表１ に示す。また、実施例５の包装フィルムを用いて、実施例１と同様にして包装袋を作製し、実施例１と同様な食品の保存試験を実施したところ良好な長期保存性を示した。
【００４３】
［実施例６］
＜積層フィルムの作製＞ 
厚さ１２μｍの二軸延伸ＰＥＴフィルムの上に、ウレタン樹脂と塩化ビニル・酢酸ビニル共重合樹脂とを有機溶媒（トルエン・メチルエチルケトン・酢酸エチル）に溶解させてなるバインダー中にカーボンブラックを顔料として添加したインク（黒色）を、通常のグラビア印刷によって塗布して乾燥させた後に、そのインク塗布面の上に、接着剤（エステル系）を利用して、厚さ７μｍのアルミニウム箔を積層し、さらに、そのアルミニウム箔上に、接着剤（エステル系）を利用して、厚さ７０μｍのＣＰＰ（無延伸ポリプロピレン）フィルムを積層することによって、下記の層構成を有する積層フィルムを作製した。 
・基材層：厚さ１２μｍの二軸延伸ＰＥＴフィルム
・インク層：バインダー樹脂（ウレタン樹脂と塩化ビニル・酢酸ビニル共重合樹脂との混合樹脂）中に顔料（カーボンブラック）を添加したインクからなる厚さ約２．０μｍの層 
・ガスバリア層：厚さ７μｍのアルミニウム箔
・熱接着層：厚さ７０μｍのＣＰＰフィルム
【００４４】
＜包装フィルム・包装袋の作製＞ 
上記の如く作製した積層フィルムに実施例５と同様な方法で製造年月日を印字することによって実施例６の包装体（包装フィルム）を得た。そして、そのマーキング処理が施された包装フィルムを用いて、上記した方法によってレーザーマーキング部分の視認性・表面状態、レーザーマーキング後の金属部分の状態を評価した。評価結果を、包装体（包装フィルム）の性状とともに表１ に示す。また、実施例６の包装フィルムを用いて、実施例１と同様にして包装袋を作製し、実施例１と同様な食品の保存試験を実施したところ良好な長期保存性を示した。
【００４５】
［実施例７］
積層フィルムの作製時における基材層上へ塗布するインクを下記のグラビア印刷用インクに変更した以外は実施例６と同様にして、実施例７の包装体（包装フィルム）および包装袋を作製した。そして、そのマーキング処理が施された包装体を用いて、上記した方法によってレーザーマーキング部分の視認性・表面状態、レーザーマーキング後の金属部分の状態を評価した。評価結果を、包装体（包装フィルム）の性状とともに表１に示す。
・ウレタン樹脂と塩化ビニル・酢酸ビニル共重合樹脂とを有機溶媒（トルエン・メチルエチルケトン・酢酸エチル）に溶解させてなるバインダー中に酸化チタンを顔料として添加したインク（白色）
また、得られた包装袋を用いて、実施例１と同様な食品の保存試験を実施したところ良好な長期保存性を示した。
【００４６】
［実施例８］
＜積層フィルムの作製＞ 
厚さ１２μｍの二軸延伸ＰＥＴフィルムの上に、ウレタン樹脂と塩化ビニル・酢酸ビニル共重合樹脂とを有機溶媒（トルエン・メチルエチルケトン・酢酸エチル）に溶解させてなるバインダー中に酸化チタンを顔料として添加したインク（黒色）を、通常のグラビア印刷によって塗布して乾燥させた後に、そのインク塗布面の上に、接着剤（エステル系）を利用して、厚さ９μｍのアルミニウム箔を積層し、さらに、そのアルミニウム箔上に、接着剤（エステル系）を利用して、厚さ１２μｍのＰＥＴフィルムを積層し、なおかつ、そのＰＥＴフィルム上に、接着剤（エステル系）を利用して、厚さ５０μｍのポリエチレンフィルムを積層することによって、下記の層構成を有する積層フィルムを作製した。
・基材層：厚さ１２μｍの二軸延伸ＰＥＴフィルム
・インク層：バインダー樹脂（ウレタン樹脂と塩化ビニル・酢酸ビニル共重合樹脂との混合樹脂）中に顔料（カーボンブラック）を添加したインクからなる厚さ約２．０μｍの層
・ガスバリア層：厚さ９μｍのアルミニウム箔
・中間層：厚さ１２μｍのＰＥＴフィルム
・熱接着層：厚さ５０μｍのＰＥフィルム 
【００４７】
＜包装フィルム・包装袋の作製＞ 
上記の如く作製した積層フィルムに実施例５と同様な方法で製造年月日を印字することによって実施例８の包装体（包装フィルム）を得た。そして、そのマーキング処理が施された包装フィルムを用いて、上記した方法によってレーザーマーキング部分の視認性・表面状態、レーザーマーキング後の金属部分の状態を評価した。評価結果を、包装体（包装フィルム）の性状とともに表１ に示す。また、実施例８の包装フィルムを用いて、実施例１と同様にして包装袋を作製し、実施例１と同様な食品の保存試験を実施したところ良好な長期保存性を示した。
【００４８】
［比較例１］
実施例１と同様にして作製された積層フィルムの表面に、ＹＡＧレーザー照射器（パナソニック  デバイス  ＳＵＮＸ社製ＦＡＹｂレーザーマーカー）を利用して、積層フィルムの基材層側から３０ｋＨｚのパルス波状のＹＡＧレーザーを２０Ｗの出力で１０，０００ｍｍ／秒のスキャンスピードで照射することによりフォントサイズ１ ０ ． ５ にて製造年月日をマーキングすることによって比較例１ の包装体（包装フィルム）を得た。そして、そのマーキング処理が施された包装体を用いて、上記した方法によってレーザーマーキング部分の視認性・表面状態を評価した。評価結果を、包装体（包装フィルム）の性状とともに表１ に示す。
【００４９】
［比較例２］
実施例２と同様にして作製された積層フィルムの表面に、比較例１と同様な方法で製造年月日をマーキングすることによって比較例２の包装体（包装フィルム）を得た。そして、そのマーキング処理が施された包装体を用いて、上記した方法によってレーザーマーキング部分の視認性・表面状態を評価した。評価結果を、包装体（包装フィルム）の性状とともに表１に示す。
【００５０】
［比較例３］ 
実施例３と同様にして作製された積層フィルムの表面に、比較例１と同様な方法で製造年月日をマーキングすることによって比較例３の包装体（包装フィルム）を得た。そして、そのマーキング処理が施された包装体を用いて、上記した方法によってレーザーマーキング部分の視認性・表面状態、レーザーマーキング後の金属部分の状態を評価した。評価結果を、包装体（包装フィルム）の性状とともに表１ に示す。また、比較例３の包装フィルムを用いて、実施例１と同様にして包装袋を作製し、実施例１と同様な食品の保存試験を実施したところ、長期間保存後（６ヶ月保存後）の内容物に品質の低下が見られた。
【００５１】
［比較例４］
実施例４と同様にして作製された積層フィルムの表面に、比較例１と同様な方法で製造年月日をマーキングすることによって比較例４の包装体（包装フィルム）を得た。そして、そのマーキング処理が施された包装体を用いて、上記した方法によってレーザーマーキング部分の視認性・表面状態を評価した。評価結果を、包装体（包装フィルム）の性状とともに表１ に示す。 
【００５２】
［比較例５］
実施例５と同様にして作製された積層フィルムの表面に、比較例１と同様なＹＡＧレーザー照射器を用いて、積層フィルムの基材層側から３０ｋＨｚのパルス波状のＹＡＧレーザーを２５Ｗの出力で１２，０００ｍｍ／秒のスキャンスピードで照射することによりフォントサイズ１０．５ にて製造年月日をマーキングすることによって比較例５の包装体（包装フィルム）を得た。そして、そのマーキング処理が施された包装体を用いて、上記した方法によってレーザーマーキング部分の視認性・表面状態、レーザーマーキング後の金属部分の状態を評価した。評価結果を、包装体（包装フィルム）の性状とともに表１ に示す。 
【００５３】
［比較例６］
実施例６と同様にして作製された積層フィルムの表面に、比較例５と同様な方法で製造年月日を印字することによって比較例６の包装体（包装フィルム）を得た。そして、そのマーキング処理が施された包装フィルムを用いて、上記した方法によってレーザーマーキング部分の視認性・表面状態、レーザーマーキング後の金属部分の状態を評価した。評価結果を、包装体（包装フィルム）の性状とともに表１ に示す。
【００５４】
［比較例７］
実施例７と同様にして作製された積層フィルムの表面に、比較例５と同様な方法で製造年月日を印字することによって比較例７の包装体（包装フィルム）を得た。そして、そのマーキング処理が施された包装フィルムを用いて、上記した方法によってレーザーマーキング部分の視認性・表面状態、レーザーマーキング後の金属部分の状態を評価した。評価結果を、包装体（包装フィルム）の性状とともに表１ に示す。
【００５５】
［比較例８］
実施例８と同様にして作製された積層フィルムの表面に、比較例５と同様な方法で製造年月日を印字することによって比較例８の包装体（包装フィルム）を得た。そして、そのマーキング処理が施された包装フィルムを用いて、上記した方法によってレーザーマーキング部分の視認性・表面状態、レーザーマーキング後の金属部分の状態を評価した。評価結果を、包装体（包装フィルム）の性状とともに表１ に示す。
【００５６】
【表１】
2019214392.tif 000002
【００５７】
表１から、紫外線レーザーを利用してマーキング処理を施した実施例１〜８の包装体（包装フィルム）は、いずれもレーザーマーキング部分の視認性および表面状態が良好であることが分かる。また、アルミニウム箔やアルミニウム蒸着ＰＥＴフィルムからなるガスバリア層を設けた実施例３，５〜８の包装体は、いずれもレーザーマーキング後の金属部分の状態が良好であることが分かる。さらに、紫外線レーザーを利用してマーキング処理を施した包装体によって形成された実施例１〜８の包装袋は、いずれも食品の長期保存性が良好であることが分かる。それに対して、紫外線レーザーを利用することなくＹＡＧレーザーを用いて印字処理を施した比較例１，４の包装体（包装フィルム）は、いずれもレーザーマーキング部分の視認性および表面状態が不良であることが分かる。また、ガスバリア層を設けた比較例３，５〜８の包装体は、いずれもレーザーマーキング後の金属部分の状態が不良であることが分かる。さらに、ＹＡＧレーザーを利用してマーキング処理を施した包装体によって形成された比較例３の包装袋は、食品の長期保存性が不良であることが分かる。
【００５８】
＜包装袋の変更例＞
本発明に係る包装体および包装袋の構成は、上記した各実施形態の態様に何ら限定されるものではなく、構成材料である合成樹脂フィルムの基材層、金属蒸着層、中間層、熱接着層の材質、積層構成等の構成を、本発明の趣旨を逸脱しない範囲で、必要に応じて適宜変更することが可能である。
【産業上の利用可能性】
【００５９】
本発明の包装体および包装袋は、上記の如く優れた効果を奏するものであるから、各種の物質の包装・収納用の袋あるいはその構成材料として好適に用いることができる。また、本発明の包装体あるいは包装袋のマーキング方法は、各種の包装体あるいは包装袋に製造年月日等をマーキングするための方法として好適に用いることができる。
【符号の説明】
【００６０】
Ｐ・・包装袋
３・・基材層
２・・インク層
１・・熱接着層
α・・マーキング部分
【図１】
2019214392.tif 000003